(57)【特許請求の範囲】
【請求項１】
式［１］で表されることを特徴とするケージ−１，２，３，４−シクロペンタンテトラカルボン酸−１，３：２，４−二無水物化合物。
【化１】
0005637132.tif 000032
（式中、Ｒ1およびＲ2は、それぞれ独立に、水素原子、ハロゲン原子または炭素数１〜１０のアルキル基を表す。）
【請求項２】
前記Ｒ1およびＲ2が、水素原子である請求項１記載のケージ−１，２，３，４−シクロペンタンテトラカルボン酸−１，３：２，４−二無水物化合物。
【請求項３】
式［４］
【化４】
0005637132.tif 000033
（式中、Ｒ1およびＲ2は、それぞれ独立に、水素原子、ハロゲン原子または炭素数１〜１０のアルキル基を表す。）
で表されるシス，シス，シス−１，２，３，４−シクロペンタンテトラカルボン酸−１，２：３，４−二無水物化合物と、式［５］
Ｒ3ＯＨ    ［５］
（式中、Ｒ3は、炭素数１〜１０のアルキル基を表す。）
で表されるアルコール化合物とを、酸触媒の存在下で反応させて式［６］
【化５】
0005637132.tif 000034
（式中、Ｒ1、Ｒ2およびＲ3は、前記と同じ意味を表す。）
で表されるシス，シス，シス−１，２，３，４−シクロペンタンテトラカルボン酸テトラアルキルエステル化合物を得る第１工程と、この第１工程で得られた前記式［６］で示される化合物を塩基触媒である金属アルコラート存在下で異性化して式［３］
【化６】
0005637132.tif 000035
（式中、Ｒ1、Ｒ2およびＲ3は、前記と同じ意味を表す。）
で表されるトランス，トランス，トランス−１，２，３，４−シクロペンタンテトラカルボン酸テトラアルキルエステル化合物を得る第２工程と、この第２工程で得られた前記式［３］で示される化合物を有機酸で分解して式［２］
【化７】
0005637132.tif 000036
（式中、Ｒ1およびＲ2は、前記と同じ意味を表す。）
で表されるトランス，トランス，トランス−１，２，３，４−シクロペンタンテトラカルボン酸化合物を得る第３工程と、この第３工程で得られた前記式［２］で示される化合物を脱水する第４工程とを備えることを特徴とする式［１］
【化８】
0005637132.tif 000037
（式中、Ｒ1およびＲ2は、前記と同じ意味を表す。）
で表されるケージ−１，２，３，４−シクロペンタンテトラカルボン酸−１，３：２，４−二無水物化合物の製造法。
【請求項４】
前記第１工程における酸触媒が、硫酸である請求項３記載のケージ−１，２，３，４−シクロペンタンテトラカルボン酸−１，３：２，４−二無水物の製造法。
【請求項５】
前記塩基触媒が、カリウムｔ−ブトキシドである請求項３記載のケージ−１，２，３，４−シクロペンタンテトラカルボン酸−１，３：２，４−二無水物の製造法。
【請求項６】
前記第２工程における異性化反応温度が、０〜２００℃である請求項３記載のケージ−１，２，３，４−シクロペンタンテトラカルボン酸−１，３：２，４−二無水物の製造法。
【請求項７】
前記第３工程における有機酸が、蟻酸である請求項３記載のケージ−１，２，３，４−シクロペンタンテトラカルボン酸−１，３：２，４−二無水物の製造法。
【請求項８】
前記第３工程における有機酸分解温度が、０〜２００℃である請求項３記載のケージ−１，２，３，４−シクロペンタンテトラカルボン酸−１，３：２，４−二無水物の製造法。
【請求項９】
前記第４工程における脱水が、有機酸無水物を用いて行われる請求項３記載のケージ−１，２，３，４−シクロペンタンテトラカルボン酸−１，３：２，４−二無水物の製造法。
【請求項１０】
下記一般式［７］で表される繰り返し単位を少なくとも１０モル％含むことを特徴とするポリアミック酸。
【化９】
0005637132.tif 000038
〔式［７］中、Ａは、式［８］
【化１０】
0005637132.tif 000039
（式［８］中、Ｒ1およびＲ2は、それぞれ独立に、水素原子、ハロゲン原子または炭素数１〜１０のアルキル基を表し、ａ１〜ａ４は、式［７］におけるカルボニル炭素原子との結合箇所を表す。ただし、ａ１およびａ３が同時にカルボキシル基に結合することはなく、ａ２およびａ４が同時にカルボキシル基に結合することはない。）
で示される４価の有機基を、Ｂは２価の有機基を表し、ｎは整数である。〕
【請求項１１】
前記Ｒ1およびＲ2が、水素原子またはメチル基である請求項１０記載のポリアミック酸。
【請求項１２】
前記Ｂが、脂環式ジアミンまたは脂肪族ジアミンに由来する２価の有機基である請求項１０記載のポリアミック酸。
【請求項１３】
前記Ｂが、式［９］〜［１２］から選ばれる少なくとも１種である請求項１０または１１記載のポリアミック酸。
【化１１】
0005637132.tif 000040
（式中、Ｒ4、Ｒ5、Ｒ6、Ｒ7、Ｒ8、Ｒ9、Ｒ10およびＲ11は、それぞれ独立に、水素原子、ハロゲン原子、炭素数１〜１０のアルキル基を表し、ｍは１〜１０の整数を表す。）
【請求項１４】
前記Ｂが、式［１３］で示される請求項１３記載のポリアミック酸。
【化１２】
0005637132.tif 000041
【請求項１５】
前記Ｂが、式［１４］で示される請求項１３記載のポリアミック酸。
【化１３】
0005637132.tif 000042
【請求項１６】
前記Ｂが、式［１５］で示される請求項１３記載のポリアミック酸。
【化１４】
0005637132.tif 000043
【請求項１７】
前記Ｂが、式［１６］で示される請求項１３記載のポリアミック酸。
【化１５】
0005637132.tif 000044
【請求項１８】
請求項１０〜１７のいずれか１項記載のポリアミック酸を脱水閉環させて得られるポリイミド。
【発明の詳細な説明】
【技術分野】
【０００１】
本発明は、ケージ状シクロペンタン酸二無水物化合物、その製造法およびポリイミドに関し、例えば、光学材料用として好適なポリイミドおよびその原料モノマーであるケージ状シクロペンタンテトラカルボン酸二無水物化合物およびその製造法に関する。
【背景技術】
【０００２】
一般に、ポリイミドは、高い機械的強度、耐熱性、絶縁性、耐溶剤性を有しているため、液晶表示素子や半導体における保護材料、絶縁材料、カラーフィルタなどの電子材料として広く用いられている。また、最近では光導波路用材料等の光通信用材料や携帯電話の基板としての用途も期待されている。
近年、この分野の発展は目覚ましく、それに対応して、用いられる材料に対しても益々高度な特性が要求されるようになってきている。すなわち、単に耐熱性、耐溶剤性に優れるだけでなく、透明性など用途に応じた性能を多数併せ持つポリイミドが望まれている。【０００３】
従来汎用されている、芳香族テトラカルボン酸二無水物と芳香族ジアミンとの重縮合反応により得られる全芳香族ポリイミドは、濃い琥珀色を呈して着色するため、高い透明性が要求される用途においては問題が生じる。また、全芳香族ポリイミドは、有機溶剤に不溶であるため、実際にはその前駆体であるポリアミック酸を熱による脱水閉環して製膜する必要がある。
透明性を実現する一つの方法として、脂環式テトラカルボン酸二無水物と芳香族ジアミンとの重縮合反応によりポリイミド前駆体を得て、当該前駆体をイミド化することで、比較的着色が少なく、高透明性のポリイミドが得られることが知られている（特許文献１，２参照）。
しかし、無置換脂環式テトラカルボン酸二無水物を原料としたポリアミック酸およびポリイミドは、一般的な有機溶媒に対する溶解性が低く、沸点の高い極性有機溶媒にしか溶解しない。この溶媒除去のため、製膜焼成時に高温を要し、有機ＥＬ素子を構成するその他の有機物に好ましくない影響を与える。【０００４】
また、最近、１，２，３，４−シクロペンタンテトラカルボン酸−１：２，３：４−二無水物（以下、ＣＰＤＡ）をモノマーとしたポリイミドを有機エレクトロルミネッセンス（以下、有機ＥＬと略記する）素子のガスバリア膜として利用することが検討されている（特許文献３参照）。
しかしながら、このポリイミドは、重合度が低く耐熱性という点で改良の余地があるのみならず、有機溶媒に対する溶解性についても必ずしも十分であるとは言えなかった。
【先行技術文献】
【特許文献】
【０００５】
【特許文献１】特公平２−２４２９４号公報
【特許文献２】特開昭５８−２０８３２２号公報
【特許文献３】特開２００６−２３２９６０号公報
【発明の概要】
【発明が解決しようとする課題】
【０００６】
本発明は、このような事情に鑑みてなされたものであり、紫外線領域に吸収がなく光透過性に優れるとともに絶縁性も高く、さらに耐熱性および加工性が改善され、有機溶媒に対する溶解性に優れたポリイミドの原料モノマーとなり得る脂環式テトラカルボン酸二無水物化合物、その効率的かつ経済的な製造法、およびそのポリイミドを提供することを目的とする。
【課題を解決するための手段】
【０００７】
本発明者らは、上記目的を達成するためにポリイミド構造の主鎖の直線性をより高めて重合度を上げることに着目して鋭意検討を重ね、その原料モノマーとしてケージ状シクロペンタンテトラカルボン酸二無水物化合物を見出すとともに、これから得られたポリイミドが、直線性に優れるため、高重合度および高耐熱性を有し、かつ、有機溶媒に対する溶解性も良好であることを見出し、本発明を完成した。【０００８】
すなわち、本発明は、
１．  式［１］で表されることを特徴とするケージ−１，２，３，４−シクロペンタンテトラカルボン酸−１，３：２，４−二無水物化合物、
【化１】
0005637132.tif 000002
（式中、Ｒ1およびＲ2は、それぞれ独立に、水素原子、ハロゲン原子または炭素数１〜１０のアルキル基を表す。）
２．  前記Ｒ1およびＲ2が、水素原子である１のケージ−１，２，３，４−シクロペンタンテトラカルボン酸−１，３：２，４−二無水物化合物、
３．  式［４］
【化４】
0005637132.tif 000003
（式中、Ｒ1およびＲ2は、それぞれ独立に、水素原子、ハロゲン原子または炭素数１〜１０のアルキル基を表す。）
で表されるシス，シス，シス−１，２，３，４−シクロペンタンテトラカルボン酸−１，２：３，４−二無水物化合物と、式［５］
Ｒ3ＯＨ    ［５］
（式中、Ｒ3は、炭素数１〜１０のアルキル基を表す。）
で表されるアルコール化合物とを、酸触媒の存在下で反応させて式［６］
【化５】
0005637132.tif 000004
（式中、Ｒ1、Ｒ2およびＲ3は、前記と同じ意味を表す。）
で表されるシス，シス，シス−１，２，３，４−シクロペンタンテトラカルボン酸テトラアルキルエステル化合物を得る第１工程と、この第１工程で得られた前記式［６］で示される化合物を塩基触媒である金属アルコラート存在下で異性化して式［３］
【化６】
0005637132.tif 000005
（式中、Ｒ1、Ｒ2およびＲ3は、前記と同じ意味を表す。）
で表されるトランス，トランス，トランス−１，２，３，４−シクロペンタンテトラカルボン酸テトラアルキルエステル化合物を得る第２工程と、この第２工程で得られた前記式［３］で示される化合物を有機酸で分解して式［２］
【化７】
0005637132.tif 000006
（式中、Ｒ1およびＲ2は、前記と同じ意味を表す。）
で表されるトランス，トランス，トランス−１，２，３，４−シクロペンタンテトラカルボン酸化合物を得る第３工程と、この第３工程で得られた前記式［２］で示される化合物を脱水する第４工程とを備えることを特徴とする式［１］
【化８】
0005637132.tif 000007
（式中、Ｒ1およびＲ2は、前記と同じ意味を表す。）
で表されるケージ−１，２，３，４−シクロペンタンテトラカルボン酸−１，３：２，４−二無水物化合物の製造法、
４．  前記第１工程における酸触媒が、硫酸である３のケージ−１，２，３，４−シクロペンタンテトラカルボン酸−１，３：２，４−二無水物の製造法、
５．  前記塩基触媒が、カリウムｔ−ブトキシドである３のケージ−１，２，３，４−シクロペンタンテトラカルボン酸−１，３：２，４−二無水物の製造法、
６．  前記第２工程における異性化反応温度が、０〜２００℃である３のケージ−１，２，３，４−シクロペンタンテトラカルボン酸−１，３：２，４−二無水物の製造法、
７．  前記第３工程における有機酸が、蟻酸である３のケージ−１，２，３，４−シクロペンタンテトラカルボン酸−１，３：２，４−二無水物の製造法、
８．  前記第３工程における有機酸分解温度が、０〜２００℃である３のケージ−１，２，３，４−シクロペンタンテトラカルボン酸−１，３：２，４−二無水物の製造法、
９．  前記第４工程における脱水が、有機酸無水物を用いて行われる３のケージ−１，２，３，４−シクロペンタンテトラカルボン酸−１，３：２，４−二無水物の製造法、
１０．  下記一般式［７］で表される繰り返し単位を少なくとも１０モル％含むことを特徴とするポリアミック酸、
【化９】
0005637132.tif 000008
〔式［７］中、Ａは、式［８］
【化１０】
0005637132.tif 000009
（式［８］中、Ｒ1およびＲ2は、それぞれ独立に、水素原子、ハロゲン原子または炭素数１〜１０のアルキル基を表し、ａ１〜ａ４は、式［７］におけるカルボニル炭素原子との結合箇所を表す。ただし、ａ１およびａ３が同時にカルボキシル基に結合することはなく、ａ２およびａ４が同時にカルボキシル基に結合することはない。）
で示される４価の有機基を、Ｂは２価の有機基を表し、ｎは整数である。〕
１１．  前記Ｒ1およびＲ2が、水素原子またはメチル基である１０のポリアミック酸、
１２．  前記Ｂが、脂環式ジアミンまたは脂肪族ジアミンに由来する２価の有機基である１０のポリアミック酸、
１３．  前記Ｂが、式［９］〜［１２］から選ばれる少なくとも１種である１０または１１のポリアミック酸、
【化１１】
0005637132.tif 000010
（式中、Ｒ4、Ｒ5、Ｒ6、Ｒ7、Ｒ8、Ｒ9、Ｒ10およびＲ11は、それぞれ独立に、水素原子、ハロゲン原子、炭素数１〜１０のアルキル基を表し、ｍは１〜１０の整数を表す。）
１４．  前記Ｂが、式［１３］で示される１３のポリアミック酸、
【化１２】
0005637132.tif 000011
１５．  前記Ｂが、式［１４］で示される１３のポリアミック酸、
【化１３】
0005637132.tif 000012
１６．  前記Ｂが、式［１５］で示される１３のポリアミック酸、
【化１４】
0005637132.tif 000013
１７．  前記Ｂが、式［１６］で示される１３のポリアミック酸、
【化１５】
0005637132.tif 000014
１８．  １０〜１７のいずれかのポリアミック酸を脱水閉環させて得られるポリイミド
を提供する。
【発明の効果】
【０００９】
本発明によれば、高重合度および高耐熱性を有し、かつ、有機溶媒に対する溶解性も良好であるポリイミドを与え得るケージ−１，２，３，４−シクロペンタンテトラカルボン酸−１，３：２，４−二無水物化合物（以下、“ｃａｇｅ”ＣＰＤＡという）、およびその効率的な製造法を提供できる。
本発明のポリイミドは、紫外線領域に吸収がないため光透過性が高く、さらに耐熱性が改善されているため、液晶表示素子や半導体における保護材料、絶縁材料などの電子材料、および光導波路等の光通信用材料としての用途が期待される。
【図面の簡単な説明】
【００１０】
【図１】実施例４で得られた“ｃａｇｅ”ＣＰＤＡの単結晶Ｘ線によるＯＲＴＥＰ図である。
【図２】実施例５で得られた“ｃａｇｅ”ＣＰＤＡ−１，３−ＢＡＰＢポリイミドの1Ｈ−ＮＭＲスペクトルを示す図である。
【図３】実施例６で得られた“ｃａｇｅ”ＣＰＤＡ−１，３−ＢＡＰＢポリイミドの1Ｈ−ＮＭＲスペクトルを示す図である。
【図４】実施例７で得られた“ｃａｇｅ”ＣＰＤＡ−ＤＰＰポリイミドの1Ｈ−ＮＭＲスペクトルを示す図である。
【図５】実施例８で得られた“ｃａｇｅ”ＣＰＤＡ−ｐ−ＰＤＡポリイミドの1Ｈ−ＮＭＲスペクトルを示す図である。
【図６】実施例９で得られた“ｃａｇｅ”ＣＰＤＡ−ＤＤＥポリイミドの1Ｈ−ＮＭＲスペクトルを示す図である。
【発明を実施するための形態】
【００１１】
以下、本発明についてさらに詳しく説明する。
なお、以下において、ｎはノルマルを、ｉはイソを、ｓはセカンダリーを、ｔはターシャリーを、ｃはシクロをそれぞれ表す。
上記各式において、ハロゲン原子としては、フッ素、塩素、臭素、ヨウ素原子が挙げられる。
炭素数１〜１０のアルキル基としては、直鎖、分岐、環状のいずれでもよく、その具体例としては、メチル、エチル、ｎ−プロピル、ｉ−プロピル、ｃ−プロピル、ｎ−ブチル、ｉ−ブチル、ｓ−ブチル、ｔ−ブチル、ｃ−ブチル、ｎ−ペンチル、１−メチル−ｎ−ブチル、２−メチル−ｎ−ブチル、３−メチル−ｎ−ブチル、１，１−ジメチル−ｎ−プロピル、ｃ−ペンチル、２−メチル−ｃ−ブチル、ｎ−ヘキシル、１−メチル−ｎ−ペンチル、２−メチル−ｎ−ペンチル、１，１−ジメチル−ｎ−ブチル、１−エチル−ｎ−ブチル、１，１，２−トリメチル−ｎ−プロピル、ｃ−ヘキシル、１−メチル−ｃ−ペンチル、１−エチル−ｃ−ブチル、１，２−ジメチル−ｃ−ブチル、ｎ−ヘプチル、ｎ−オクチル、ｎ−ノニル、ｎ−デシル基等が挙げられる。
【００１２】
本発明の“ｃａｇｅ”ＣＰＤＡ化合物は、下記のスキームで示される４工程からなる方法にて製造することができる。
具体的には、シス，シス，シス−１，２，３，４−シクロペンタンテトラカルボン酸−１，３：２，４−二無水物（以下、ｃｉｓ，ｃｉｓ，ｃｉｓ−ＣＰＤＡ化合物）とアルコール化合物とを酸触媒の存在下で反応させてシス，シス，シス−１，２，３，４−シクロペンタンテトラカルボン酸テトラアルキルエステル化合物（以下、ｃｉｓ，ｃｉｓ，ｃｉｓ−ＴＡＣＰ化合物）を製造する第１工程、このｃｉｓ，ｃｉｓ，ｃｉｓ−ＴＡＣＰ化合物を塩基触媒下で異性化し，トランス，トランス，トランス−１，２，３，４−シクロペンタンテトラカルボン酸テトラアルキルエステル化合物（以下、ｔｒａｎｓ，ｔｒａｎｓ，ｔｒａｎｓ−ＴＡＣＰ化合物）を製造する第２工程、このｔｒａｎｓ，ｔｒａｎｓ，ｔｒａｎｓ−ＴＡＣＰ化合物を酸分解し、トランス，トランス，トランス−１，２，３，４−シクロペンタンテトラカルボン酸化合物（以下、ｔｒａｎｓ，ｔｒａｎｓ，ｔｒａｎｓ−ＣＰＴＣ化合物）を製造する第３工程、およびこのｔｒａｎｓ，ｔｒａｎｓ，ｔｒａｎｓ−ＣＰＴＣ化合物を脱水して“ｃａｇｅ”ＣＰＤＡ化合物を得る第４工程からなる方法にて製造することができる。
【００１３】
【化１６】
0005637132.tif 000015
（式中、Ｒ1〜Ｒ3は、上記と同じ意味を表す。）
【００１４】
なお、上記第１工程で原料として用いられるｃｉｓ，ｃｉｓ，ｃｉｓ−ＣＰＤＡ化合物は、下記スキームで示される方法にて合成できる。
具体的には、シクロペンタジエン化合物（ＣＰＤ化合物）と無水マレイン酸とのディールズ・アルダー反応により５−ノルボルネン−２，３−ジカルボン酸無水物化合物（ＮＤＡ化合物）を得た後、これを酸化することにより、１，２，３，４−シクロペンタンテトラカルボン酸化合物（ＣＰＴＣ化合物）に誘導する。さらに、これを脱水することによって目的のｃｉｓ，ｃｉｓ，ｃｉｓ−ＣＰＤＡ化合物が得られる。
【００１５】
【化１７】
0005637132.tif 000016
（式中、Ｒ1〜Ｒ2は、上記と同じ意味を表す。）
【００１６】
ここで、ＣＰＤ化合物の具体例としては、例えば、シクロペンタジエン、１−メチル−２，４−シクロペンタジエン、１−エチル−２，４−シクロペンタジエン、１−ｎ−プロピル−２，４−シクロペンタジエン、１−ｎ−ブチル−２，４−シクロペンタジエン、１−ｎ−オクチル−２，４−シクロペンタジエン、１−ｎ−ノニル−２，４−シクロペンタジエン、１−ｎ−デシル−２，４−シクロペンタジエン、１，１−ジメチル−２，４−シクロペンタジエン、１，１−ジエチル−２，４−シクロペンタジエン、１，１−ジ（ｎ−デシル）−２，４−シクロペンタジエン、１−フルオロ−２，４−シクロペンタジエン、１，１−ジフルオロ−２，４−シクロペンタジエン、１−クロロ−２，４−シクロペンタジエン、１，１−ジクロロ−２，４−シクロペンタジエン、１−ブロモ−２，４−シクロペンタジエン、１，１−ジブロモ−２，４−シクロペンタジエン等が挙げられる。
なお、シクロペンタジエンから製造されるｃｉｓ，ｃｉｓ，ｃｉｓ−ＣＰＤＡ化合物は市販品として入手可能であり、それをそのまま使用できる。
【００１７】
［１］第１工程：エステル化反応
この工程で用いられるアルコール化合物としては、メタノール、エタノール、ｎ−プロパノール、ｉ−プロパノール、ｎ−オクタノール，ｎ−デカノール等に代表される炭素数１〜１０のアルキルアルコール類が挙げられる。これらの中でも経済的なメタノールが好ましい。その使用量は、基質に対して２〜３０質量倍が好ましく、特に、３〜１０質量倍が適当である。
酸触媒としては、塩酸や硫酸等の無機酸、ヘテロポリ酸や陽イオン交換樹脂等の固体酸等が使用できるが、特に、硫酸が好ましい。その使用量は、基質に対して０．１〜２０質量％が好ましく、特に、１〜１０質量％が適当である。
反応温度は、通常、アルコール化合物の沸点程度であるが、２０〜２００℃が好ましく、特に、５０〜１５０℃が好ましい。
反応の進行は、ガスクロマトグラフィ分析により確認することができる。原料の消失を確認した後、酸触媒として硫酸を用いる場合は、濃縮して得られた油状物に酢酸エチルと水を加えて抽出し、有機層を水洗した後、乾燥することにより、目的のｃｉｓ，ｃｉｓ，ｃｉｓ−ＴＡＣＰ化合物が得られる。
【００１８】
［２］第２工程：異性化反応
この工程で用いられる塩基触媒としては、アルカリ金属またはアルカリ土類金属のアルコラート、炭酸塩、水酸化物または酸化物等が挙げられるが、中でも、アルコラートが好ましい。
アルカリ金属としては、リチウム、ナトリウム、カリウム等が挙げられ、アルカリ土類金属としては、マグネシウム、カルシウム、バリウム等が挙げられる。
特に、ナトリウムメトキシド、ナトリウムエトキシド、ナトリウムｔ−ブトキシド、カリウムメトキシド、カリウムエトキシド、カリウムｔ−ブトキシドが好ましく、ナトリウムメトキシド、カリウムｔ−ブトキシドがより好ましい。
塩基触媒の使用量は、基質に対して０．１〜５０モル％が好ましく、特に、０．５〜２０モル％が適当である。
【００１９】
溶媒としては、アルコール化合物が好適である。アルコール化合物としては、メタノール、エタノール、ｎ−プロパノール、ｉ−プロパノール等の低級アルコール類が好ましく、メタノールがより好ましい。その使用量は、基質に対して３〜３０質量倍が好ましく、特に、５〜１０質量倍が適当である。
反応温度は、０〜２００℃が好ましく、特に、２０〜１５０℃が好ましい。
反応終了後、濃縮して得られた残渣を酢酸エチルと水で抽出し、３５％塩酸で酸性にしてから有機層を分離し、これを濃縮することで、粗ｔｒａｎｓ，ｔｒａｎｓ，ｔｒａｎｓ−ＴＡＣＰ化合物が得られる。この粗物を、シリカゲルカラムクロマトグラフィで精製し、純粋なｔｒａｎｓ，ｔｒａｎｓ，ｔｒａｎｓ−ＴＡＣＰ化合物が得られる。
【００２０】
［３］第３工程：酸分解反応
この工程で用いられる酸としては、塩酸、硫酸、燐酸等の無機酸類；蟻酸、酢酸、プロピオン酸等の脂肪酸類；メタンスルホン酸、エタンスルホン酸、トリフルオロメタンスルホン酸等のスルホン酸類などが挙げられる。これらの中で、蟻酸による方法が簡便である。その使用量は、基質に対して４モル当量以上が好ましい。
蟻酸を用いる場合は、副生する蟻酸エステルを蟻酸の一部に同伴させて留出させ、反応を促進させることから、１０〜１００モル当量の過剰量存在させることが好ましい。
さらに、本工程では、ベンゼンスルホン酸、ｐ−トルエンスルホン酸を併用することが好ましく、ｐ−トルエンスルホン酸を併用することがより好ましい。その添加量は、基質に対して０．１〜１０質量％が好ましく、特に、０．５〜５質量％が好ましい。
反応は、副生する酸エステルを留去しつつ、1Ｈ−ＮＭＲで原料が消失するまで行う。
反応温度は、０〜２００℃が好ましい。
【００２１】
反応終了後は、反応液を濃縮し、その残渣にアセトニトリルを加えて加温溶解させてから、やや濃縮した後、氷冷して生じた結晶を濾過し、これを酢酸エチルで洗浄し、減圧乾燥してｔｒａｎｓ，ｔｒａｎｓ，ｔｒａｎｓ−ＣＰＴＣ化合物が得られる。
なお、ｐ−トルエンスルホン酸が残留する場合は、酢酸エチルと少量の水を加えて溶解後、有機層を濃縮し、その残渣にアセトニトリルを加えて加温溶解させてから、やや濃縮した後、氷冷して析出した結晶を濾過し、これを酢酸エチルで洗浄し、減圧乾燥すればよい。
【００２２】
［４］第４工程：脱水反応
この工程で用いられる脱水剤としては、例えば、脂肪族カルボン酸無水物、１，３−ジシクロヘキシルカルボジイミド（ＤＣＣ）、２−クロロ−１，３−ジメチルイミダゾリニウムクロライド（ＤＭＣ）等が挙げられるが、好ましくは安価な脂肪族カルボン酸無水物、特に、無水酢酸が好適である。その使用量は、基質に対して２〜５０当量が好ましく、２〜１０当量がより好ましい。
溶媒としては、過剰量加えた脱水剤を溶媒として用いても、反応に直接関与しない有機溶媒を用いてもよい。
このような有機溶媒としては、例えば、トルエン、キシレン等の芳香族炭化水素類；１，２−ジクロロエタン、１，２−ジクロロプロパン等のハロゲン化炭化水素類；１，４−ジオキサン等が挙げられる。溶媒の使用量は、基質に対して１〜２０質量倍が好ましく、１〜１０質量倍がより好ましい。
【００２３】
反応温度は、通常、脱水剤または溶媒の沸点程度であるが、５０〜２００℃が好ましく、６０〜１５０℃がより好ましい。
反応時間は、反応温度によって変動するため一概には規定できないが、実用的には、０．１〜１０時間、より好ましくは０．２〜５時間である。
反応後、脱水剤を（必要に応じて溶媒と共に）留去すると、高純度の“ｃａｇｅ”ＣＰＤＡ化合物が得られる。得られた化合物は、必要に応じて再結晶法により精製してもよい。
また、第３工程で蟻酸を用いる場合は、その反応混合物を次の脱水工程に供し、蟻酸や副生する酢酸（脱水剤として無水酢酸を用いた場合）を、必要に応じて共存させた有機溶媒と共に留去させながら転化率を上げて、目的の“ｃａｇｅ”ＣＰＤＡ化合物を得ることもできる（第３工程・第４工程ワンポット法）。
なお、上記各反応は、バッチ式で行っても流通式で行ってもよく、常圧でも加圧下で行ってもよい。
【００２４】
以上説明した本発明の“ｃａｇｅ”ＣＰＤＡ化合物は、ジアミンとの重縮合反応により式［７］で示されるポリアミック酸とした後、熱または触媒を用いた脱水閉環反応により対応するポリイミドとすることができる。
【００２５】
【化１８】
0005637132.tif 000017
〔式［７］中、Ａは、式［８］
【化１９】
0005637132.tif 000018
（式［８］中、Ｒ1およびＲ2は、上記と同じ。ａ１〜ａ４は、式［７］における結合箇所を表す。ただし、ａ１およびａ３が同時にカルボキシル基に結合することはなく、ａ２およびａ４が同時にカルボキシル基に結合することはない。）で示される４価の有機基を、Ｂは２価の有機基を表し、ｎは整数である。〕
【００２６】
式［８］で示されるシクロペンタン骨格において、ａ１〜ａ４はトランス−トランス−トランスの位置関係にある。
上記Ｒ1およびＲ2は、それぞれ独立に、水素原子、ハロゲン原子、炭素数１〜１０のアルキル基を表すが、水素原子またはメチル基が好ましい。すなわち、原料となる“ｃａｇｅ”ＣＰＤＡ化合物として、ケージ−１，２，３，４−シクロペンタンテトラカルボン酸−１，３：２，４−二無水物、ケージ−５−メチル−１，２，３，４−シクロペンタンテトラカルボン酸−１，３：２，４−二無水物、ケージ−５，５−ジメチル−１，２，３，４−シクロペンタンテトラカルボン酸−１，３：２，４−二無水物を用いることが好ましい。
本発明のポリアミック酸は、式［７］で示される繰り返し単位を１０モル％以上含むものであるが、本発明の目的である高い透明性および良好な有機溶媒溶解性を達成するためには、好ましくは５０モル％以上であり、より好ましくは８０モル％以上であり、１００モル％が式［７］で示される繰り返し構造であっても構わない。
【００２７】
ジアミンとしては、特に限定されるものではなく、従来ポリイミド合成に用いられている各種ジアミンを用いることができる。その具体例としては、ｐ−フェニレンジアミン、ｍ−フェニレンジアミン、２，５−ジアミノトルエン、２，６−ジアミノトルエン、１，３−ビス（４，４’−アミノフェノキシ）ベンゼン、４，４’−ジアミノ−１，５−フェノキシペンタン、４，４’−ジアミノビフェニル、３，３’−ジメチル−４，４’−ジアミノビフェニル、３，３’−ジメトキシ−４，４’−ジアミノビフェニル、４，４’−ジアミノジフェニルエーテル、４，４’−ジアミノジフェニルメタン、２，２’−ジアミノジフェニルプロパン、ビス（３，５−ジエチル−４−アミノフェニル）メタン、ジアミノジフェニルスルホン、ジアミノベンゾフェノン、ジアミノナフタレン、１，４−ビス（４−アミノフェノキシ）ベンゼン、１，４−ビス（４−アミノフェニル）ベンゼン、９，１０−ビス（４−アミノフェニル）アントラセン、１，３−ビス（４−アミノフェノキシ）ベンゼン、４，４’−ビス（４−アミノフェノキシ）ジフェニルスルホン、２，２−ビス［４−（４−アミノフェノキシ）フェニル］プロパン、２，２’−トリフルオロメチル−４，４’−ジアミノビフェニル等の芳香族ジアミン；１，４−ジアミノシクロヘキサン、１，４−シクロヘキサンビス（メチルアミン）、４，４’−ジアミノジシクロヘキシルメタン、ビス（４−アミノ−３−メチルシクロヘキシル）メタン、３（４），８（９）−ビス（アミノメチル）トリシクロ［５．２．１．０2,6］デカン、２，５（６）−ビス（アミノメチル）ビシクロ［２．２．１］ヘプタン、１，３−ジアミノアダマンタン、３，３’−ジアミノ−１，１’−ビアダマンチル、１，６−ジアミノジアダマンタン（１，６−アミノペンタンシクロ［７．３．１．１4,12，０2,7．０6,11］テトラデカン）等の脂環式ジアミン；テトラメチレンジアミン、ヘキサメチレンジアミン等の脂肪族ジアミンなどが挙げられる。なお、これらのジアミンは、単独で、または２種類以上を混合して使用することもできる。
これらのジアミンのうち、脂環式ジアミンまたは脂肪族ジアミンを使用すると、本発明のポリアミック酸およびこれから得られるポリイミドの透明性がより高くなるので好ましい。
【００２８】
本発明のポリアミック酸において、好適なジアミン残基Ｂとしては、下記式［９］〜［１２］で示されるものが挙げられる。
下記各式において、Ｒ4〜Ｒ11は、それぞれ独立に、水素原子、ハロゲン原子、炭素数１〜１０のアルキル基を表すが、特に、水素原子が好ましい。
また、式［１０］におけるｍは１〜１０の整数を表すが、特に１〜５の整数が好ましい。
したがって、より好適なジアミン残基Ｂとしては、下記式［１３］〜［１６］で示されるものが挙げられる。
【００２９】
【化２０】
0005637132.tif 000019
【００３０】
【化２１】
0005637132.tif 000020
【００３１】
上述したように、本発明において使用されるテトラカルボン酸二無水物の全モル数のうち、少なくとも１０ｍｏｌ％は式［１］の“ｃａｇｅ”ＣＰＤＡ化合物でなければならないが、“ｃａｇｅ”ＣＰＤＡ化合物が１０モル％以上となる限りにおいて、通常のポリイミドの合成に使用されるテトラカルボン酸化合物およびその誘導体を同時に用いることもできる。
その具体例としては、１，２，３，４−シクロブタンテトラカルボン酸、２，３，４，５−テトラヒドロフランテトラカルボン酸、１，２，４，５−シクロヘキサン酸、３，４−ジカルボキシ−１−シクロヘキシルコハク酸、３，４−ジカルボキシ−１，２，３，４−テトラヒドロ−１−ナフタレンコハク酸、ビシクロ［３．３．０］オクタン−２，４，６，８−テトラカルボン酸などの脂環式テトラカルボン酸およびこれらの酸二無水物、並びにこれらのジカルボン酸ジ酸ハロゲン化物などが挙げられる。
また、ピロメリット酸、２，３，６，７−ナフタレンテトラカルボン酸、１，２，５，６−ナフタレンテトラカルボン酸、１，４，５，８−ナフタレンテトラカルボン酸、２，３，６，７−アントラセンテトラカルボン酸、１，２，５，６−アントラセンテトラカルボン酸、３，３’，４，４’−ビフェニルテトラカルボン酸、２，３，３’，４−ビフェニルテトラカルボン酸、ビス（３，４−ジカルボキシフェニル）エーテル、３，３’，４，４’−ベンゾフェノンテトラカルボン酸、ビス（３，４−ジカルボキシフェニル）メタン、２，２−ビス（３，４−ジカルボキシフェニル）プロパン、１，１，１，３，３，３−ヘキサフルオロ−２，２−ビス（３，４−ジカルボキシフェニル）プロパン、ビス（３，４−ジカルボキシフェニル）ジメチルシラン、ビス（３，４−ジカルボキシフェニル）ジフェニルシラン、２，３，４，５−ピリジンテトラカルボン酸、２，６−ビス（３，４−ジカルボキシフェニル）ピリジンなどの芳香族テトラカルボン酸およびこれらの酸二無水物、並びにこれらのジカルボン酸ジ酸ハロゲン化物なども挙げられる。なお、これらのテトラカルボン酸化合物は、単独で用いても、２種以上混合して用いてもよい。
【００３２】
本発明のポリアミック酸を得る方法は特に限定されるものではなく、テトラカルボン酸二無水物および／またはその誘導体とジアミンとを公知の手法によって反応、重合させればよいが、有機溶媒中でテトラカルボン酸二無水物とジアミンとを混合し、反応させる方法が簡便である。
この際、使用される有機溶媒の具体例としては、ｍ−クレゾール、Ｎ−メチル−２−ピロリドン（ＮＭＰ）、Ｎ，Ｎ−ジメチルホルムアミド（ＤＭＦ）、Ｎ，Ｎ−ジメチルアセトアミド（ＤＭＡｃ）、Ｎ−メチルカプロラクタム、ジメチルスルホキシド（ＤＭＳＯ）、テトラメチル尿素、ピリジン、ジメチルスルホン、ヘキサメチルホスホルアミド、γ−ブチロラクトンなどが挙げられる。これらの溶媒は、単独で用いても、２種以上混合して用いてもよい。なお、ポリアミック酸を溶解しない溶媒であっても、均一な溶液が得られる範囲内で上記溶媒に加えて使用してもよい。
【００３３】
溶液重合の反応温度は、−２０〜１５０℃、好ましくは−５〜１００℃の任意の温度を選択することができる。また、ポリアミック酸の分子量は、反応に使用するテトラカルボン酸二無水物とジアミンとのモル比を変えることによって制御することができ、通常の重縮合反応と同様に、このモル比が１に近いほど生成するポリアミック酸の分子量は大きくなる。全テトラカルボン酸二無水物化合物のモル数と全ジアミン化合物のモル数との比は、カルボン酸化合物／ジアミン化合物＝０．８〜１．２であることが好ましい。
【００３４】
テトラカルボン酸二無水物とジアミンとを有機溶媒中で混合する方法としては、ジアミンを有機溶媒に分散または溶解させた溶液を撹拌し、ここにテトラカルボン酸二無水物をそのままで、または有機溶媒に分散もしくは溶解させて添加する方法、反対にテトラカルボン酸二無水物を有機溶媒に分散または溶解させ、ここにジアミンを添加する方法、テトラカルボン酸二無水物とジアミンとを交互に添加する方法などが挙げられ、本発明においてはこれらのいずれの方法であってもよい。
また、テトラカルボン酸二無水物またはジアミンとして複数種を用いる場合は、これら複数種の化合物を予め混合した状態で反応させてもよく、個別に順次反応させてもよい。
【００３５】
本発明のポリイミドは、以上のようにして得られたポリアミック酸を脱水閉環させて得られる。ここで、ポリアミック酸からポリイミドへの変化率（脱水閉環率）をイミド化率と定義するが、本発明のポリイミドのイミド化率は１００％に限定されるものではなく、必要に応じて１〜１００％の任意の値を選択することができる。
本発明において、ポリアミック酸を脱水閉環させる方法は特に限定されないが、通常のポリアミック酸と同様に、加熱による閉環や公知の脱水閉環触媒を使用して化学的に閉環させる方法を採用することができる。
【００３６】
加熱による方法は、１００〜３００℃、好ましくは１２０〜２５０℃の任意の温度で行うことができる。
化学的に閉環する方法は、例えば、ピリジンやトリエチルアミンなどの有機塩基と、無水酢酸などとの存在下で行うことができ、この際の温度は、−２０〜２００℃の任意の温度を選択することができる。この反応ではポリアミック酸の重合溶液をそのまま、または希釈して用いることができる。また、後述する方法により、ポリアミック酸の重合溶液からポリアミック酸を回収し、これを適当な有機溶媒に溶解させた状態で行ってもよい。このときの有機溶媒としては、上述したポリアミック酸の重合溶媒が挙げられる。
【００３７】
このようにして得られたポリイミド（を含む）溶液は、そのまま使用することもでき、また、メタノール、エタノールなどの貧溶媒を加えてポリマーを沈殿させ、これを単離して粉末として、あるいはその粉末を適当な溶媒に再溶解させて使用することができる。
再溶解用溶媒は、得られたポリマーを溶解させるものであれば特に限定されるものではなく、例えば、ｍ−クレゾール、２−ピロリドン、ＮＭＰ、Ｎ−エチル−２−ピロリドン、Ｎ−ビニル−２−ピロリドン、ＤＭＡｃ、ＤＭＦ、γ−ブチロラクトンなどが挙げられる。
【００３８】
また、単独ではポリマーを溶解しない溶媒であっても、溶解性を損なわない範囲であれば上記溶媒に加えて使用することができる。その具体例としては、エチルセロソルブ、ブチルセロソルブ、エチルカルビトール、ブチルカルビトール、エチルカルビトールアセテート、エチレングリコール、１−メトキシ−２−プロパノール、１−エトキシ−２−プロパノール、１−ブトキシ−２−プロパノール、１−フェノキシ−２−プロパノール、プロピレングリコールモノアセテート、プロピレングリコールジアセテート、プロピレングリコール−１−モノメチルエーテル−２−アセテート、プロピレングリコール−１−モノエチルエーテル−２−アセテート、ジプロピレングリコール、２−（２−エトキシプロポキシ）プロパノール、乳酸メチルエステル、乳酸エチルエステル、乳酸ｎ−プロピルエステル、乳酸ｎ−ブチルエステル、乳酸イソアミルエステルなどが挙げられる。
【００３９】
本発明のポリアミック酸またはポリイミドの分子量は特に限定されず、使用形態に応じて適切な分子量を選択すればよい。しかし、分子量が小さすぎると、そこから得られる材料の強度が不十分となり、一方、分子量が大きすぎると、ポリマー溶液とした際の作業性が悪くなる場合がある。
したがって、本発明のポリアミック酸またはポリイミドの分子量は、数平均分子量で２，０００〜５００，０００が好ましく、より好ましくは５，０００〜３００，０００であり、上記式［７］におけるｎは、この分子量を満たす整数であることが好ましい。
【実施例】
【００４０】
以下、実施例および比較例を挙げて、本発明をより具体的に説明するが、本発明は下記の実施例に限定されるものではない。実施例における各物性の測定装置は以下のとおりである。
［１］1Ｈ−ＮＭＲ
機種：Ｖａｒｉａｎ  ＮＭＲＳｙｓｔｅｍ  ４００ＮＢ（４００ＭＨｚ）
ＥＣＰ５００（ＪＥＯＬ）
測定溶媒：ＣＤＣｌ3，ＤＭＳＯ−ｄ6
［２］ＭＡＳＳ
機種：ＬＸ−１０００（ＪＥＯＬ）
［３］融点（ｍ．ｐ．）
機種：微量融点測定装置（ＭＰ−Ｓ３）（ヤナコ機器開発研究所製）
［４］単結晶Ｘ線結晶解析
装置：Ｍ１８ＸＨＦ／ＤＩＰ２０３０（マックサイエンス製）
Ｘ線：ＭｏＫα（４５ｋＶ，２００ｍＡ）
測定温度：室温
［５］ポリアミック酸またはポリイミドの分子量の測定
装置：（株）センシュウ科学製、常温ゲル浸透クロマトグラフィー（ＧＰＣ）装置（ＳＳＣ−７２００）、Ｓｈｏｄｅｘ社製カラム（ＫＤ８０３、８０５）を用い、ＤＭＦを溶離液として測定を行った。数平均分子量および重量平均分子量は、ポリエチレングリコール、ポリエチレンオキシドを標品とした検量線により求めた。また、ポリイミドのイミド化率は、（１）得られたポリイミドをＤＭＳＯ−ｄ6に溶解させて1Ｈ−ＮＭＲを測定し、ベンゼン環のプロトンピークの積算値の和とイミド化せずに残存しているアミド酸基のプロトンピークの積算値との比から算出した。【００４１】
［実施例１］シス，シス，シス−テトラメチル１，２，３，４−シクロペンタンテトラカルボキシレート（ｃｉｓ，ｃｉｓ，ｃｉｓ−ＴＭＣＰ）の合成
【化２２】
0005637132.tif 000021
【００４２】
内容積２００ｍＬパイレックス（登録商標）ガラス製四つ口反応フラスコに、ｃｉｓ，ｃｉｓ，ｃｉｓ−ＣＰＤＡ１７．９ｇ（８５ｍｍｏｌ）、９５％硫酸１．７９ｇ、およびメタノール８９．５ｇを仕込み、８０℃の油浴で６時間還流した。反応終了後、濃縮して油状物２９ｇを得た。この油状物に酢酸エチルおよび水を加えて溶解後、有機層を分液してから、水洗、濃縮、減圧乾燥して無色油状物２１．７ｇを得た（収率８４．４％）。この油状物は、２５℃で固化した。
この結晶は、1Ｈ−ＮＭＲ解析によって、ｃｉｓ，ｃｉｓ，ｃｉｓ−ＴＭＣＰであることが確認された。
1H-NMR(CDCl3,δppm):2.398-2.453(m,1H), 2.779-2.838(m,1H), 3.102-3.127(m,2H), 3.404-3.426(m,2H), 3.678-3.728(m,12H).【００４３】
［実施例２］トランス，トランス，トランス−テトラメチル１，２，３，４−シクロペンタンテトラカルボキシレート（ｔｒａｎｓ，ｔｒａｎｓ，ｔｒａｎｓ−ＴＭＣＰ）の合成
【化２３】
0005637132.tif 000022
【００４４】
内容積１００ｍＬパイレックス（登録商標）ガラス製四つ口反応フラスコに、ｃｉｓ，ｃｉｓ，ｃｉｓ−ＴＭＣＰ９．０６ｇ（３０ｍｍｏｌ）、カリウムｔ−ブトキシド（純度９５％）１．０１ｇ（３０ｍｏｌ％）、およびメタノール６３ｇを仕込み、８０℃の油浴で２時間還流した。反応終了後、濃縮して得られた残渣に酢酸エチルおよび水を加えて分液・抽出し、氷冷下、３５％塩酸で酸性にしてから有機層を分離し、濃縮して粗油状物８．４８ｇ（収率９３．６％）を得た。さらに、この粗油状物をシリカゲルカラムクロマトグラフィ（溶離液：酢酸エチル／ヘプタン＝１／３〜１／１）で精製して油状物６．１４ｇ（収率６７．７％）を得た。
この油状物は、1Ｈ−ＮＭＲ解析によって、ｔｒａｎｓ，ｔｒａｎｓ，ｔｒａｎｓ−ＴＭＣＰであることが確認された。
1H-NMR(CDCl3,δppm):1.220-1.296(m,6H), 2.308(t,J=8Hz,2H), 3.208-3.572(m,3H), 3.670-3.747(m,3H), 4.105-4.229(m,4H).【００４５】
［実施例３］トランス，トランス，トランス−１，２，３，４−シクロペンタンテトラカルボン酸（ｔｒａｎｓ，ｔｒａｎｓ，ｔｒａｎｓ−ＣＰＴＣ）の合成
【化２４】
0005637132.tif 000023
【００４６】
内容積１００ｍＬパイレックス（登録商標）ガラス製四つ口反応フラスコに、ｔｒａｎｓ，ｔｒａｎｓ，ｔｒａｎｓ−ＴＭＣＰ４．７４ｇ（１５．６ｍｍｏｌ）、ｐ−トルエンスルホン酸・一水和物０．４７４ｇ（１０質量％）、および蟻酸３３．２ｇを仕込み、１３０℃に昇温して還流し、副生する蟻酸メチルを留去しながら７時間反応させた。その後、濃縮して脂状物３．６０ｇを得た。続いて、この脂状物にアセトニトリルを加えて加温溶解後、やや濃縮してから一夜氷冷して析出した白色結晶を濾過し、酢酸エチル／ｎ−ヘプタン＝１／１（ｖ／ｖ）で洗浄後、減圧乾燥して白色結晶２．３０ｇ（収率５９．９％）を得た。
この結晶は、ＭＡＳＳおよび1Ｈ−ＮＭＲ解析によって、ｔｒａｎｓ，ｔｒａｎｓ，ｔｒａｎｓ−ＣＰＴＣであることが確認された。
MASS(ESI-,m/e(%))：245([M−H] -,100), 227(57), 183(18).
1H-NMR (DMSO-d6,δppm) : 2.033−2.078(m, 2H), 2.915−2.975(m, 2H), 3.178−3.195(m, 2H), 12.509(brs, 4H).
m.p.: 208〜209 ℃.【００４７】
［実施例４］“ｃａｇｅ”ＣＰＤＡの合成
【化２５】
0005637132.tif 000024
【００４８】
内容積１００ｍＬパイレックス（登録商標）ガラス製四つ口反応フラスコに、ｔｒａｎｓ，ｔｒａｎｓ，ｔｒａｎｓ−ＣＰＴＣ７．８０ｇ（３１．７ｍｍｏｌ）および無水酢酸２６．０ｇ（２５５ｍｍｏｌ）を仕込み、撹拌を開始しながら浴温１１０℃に昇温すると、７分で均一溶液になった。さらに１０分間撹拌を続けて反応を終了させた後、濃縮してから残渣にＤＭＦを加えて加温し、残渣を溶解させてから全質量が１２．５ｇになるまで濃縮すると、結晶が析出してスラリー化した。さらに、酢酸エチルを加えて全質量を２３．４ｇにしてから加温後、一夜氷冷して析出した白色結晶を濾過し、酢酸エチルで洗浄後、減圧乾燥して白色結晶５．１３ｇ（収率７７．０％）を得た。
この結晶は、1Ｈ−ＮＭＲおよびＸ線構造解析によって、“ｃａｇｅ”ＣＰＤＡであることが確認された。
1H-NMR (DMSO-d6,δppm) : 2.565−2.588(m, 2H), 3.618−3.646(m, 2H), 4.239(t, J=1.2Hz, 2H).
m.p.:228〜230 ℃.【００４９】
“ｃａｇｅ”ＣＰＤＡ単結晶Ｘ線測定結果
“ｃａｇｅ”ＣＰＤＡの単結晶は、上記の反応で得られた白色結晶をそのまま使用した。得られたＯＲＴＥＰ図を図１に示す。
・結晶学的パラメーター
分子式             C9H6O6 
分子量             210.14
色相, 形状         colorless, plate
晶系               triclinic
空間群             P-1
結晶系             plane 
格子定数           a=6.621 (1) Å, b=11.007 (2) Å, c=12.191 (2) Å
α=79.554 °, β=89.969°, γ=72.474 °
V=831.8 (2) Å3
Z 値 = 4
D calc ＝1.513 Mg/m3 
Mo K<α> radiation
λ（MoKa）＝0.71072Å, 
No. of measured reflections = 950 
No. of observed reflections = 885 
R = 0.06
wR = 0.08
Temp. = 297 K【００５０】
［実施例５］“ｃａｇｅ”ＣＰＤＡ−１，３−ＢＡＰＢポリアミック酸およびポリイミドの合成
【化２６】
0005637132.tif 000025
【００５１】
２０℃の水浴中に設置した撹拌機付き５０ｍＬ四つ口反応フラスコに、１，３−ＢＡＰＢ１．３６ｇ（４．８５ｍｍｏｌ）およびＮＭＰ９．６０ｇを仕込み、回転速度１８５ｒｐｍで撹拌して溶解させた。続いて、この溶液を撹拌しつつ、“ｃａｇｅ”ＣＰＤＡ１．０２ｇ（４．８５ｍｍｏｌ）を溶解させながら分割添加した。さらに、２０〜１７℃で２４時間撹拌して重合反応を行い、固形分２０質量％のポリアミック酸溶液を得た。この溶液の粘度は、３３２ｍＰａ・ｓであった。また、ＧＰＣ測定の結果、数平均分子量（Ｍｎ）は１１，１７８で、重量平均分子量（Ｍｗ）は２３，４２４であり、Ｍｗ／Ｍｎは２．１０であった。
続いて、この溶液にＮＭＰ２８ｇを加えて固形分６質量％に調整し、無水酢酸１０．２ｇ（１００ｍｍｏｌ）を加えて５分間撹拌した後、ピリジン４．７５ｇ（６０ｍｍｏｌ）を加えて１００℃で５時間撹拌した。
この溶液を室温に戻してから、撹拌したメタノール２００ｍＬ中に滴下し、さらに１時間撹拌して析出した灰色粉末をろ取し、メタノール１００ｍＬで３回洗浄後、８０℃で２時間減圧乾燥し、“ｃａｇｅ”ＣＰＤＡ−１，３−ＢＡＰＢポリイミド２．０ｇ（収率８８．３％）を得た。このポリイミドについて、1Ｈ−ＮＭＲ測定からイミド化率を算出したところ、７９．８％であった。
m.p.: 265〜270 ℃【００５２】
［実施例６］“ｃａｇｅ”ＣＰＤＡ−１，３−ＢＡＰＢポリアミック酸およびポリイミドの合成
【化２７】
0005637132.tif 000026
【００５３】
２０℃の水浴中に設置した撹拌機付き５０ｍＬ四つ口反応フラスコに、１，３−ＢＡＰＢ１．３６ｇ（４．８５ｍｍｏｌ）およびＮＭＰ９．６０ｇを仕込み、回転速度１８５ｒｐｍで撹拌して溶解させた。続いて、この溶液を撹拌しつつ、“ｃａｇｅ”ＣＰＤＡ１．０２ｇ（４．８５ｍｍｏｌ）を溶解させながら分割添加した。さらに、５０℃で２４時間撹拌して重合反応を行い、固形分２０質量％のポリアミック酸溶液を得た。この溶液の粘度は、２１０ｍＰａ・ｓであった。また、ＧＰＣ測定の結果、数平均分子量（Ｍｎ）は８，６９５で、重量平均分子量（Ｍｗ）は１６，６０３であり、Ｍｗ／Ｍｎは１．９１であった。【００５４】
続いて、この溶液に、ＮＭＰ２８ｇを加えて固形分６質量％に調整し、無水酢酸１０．２ｇ（１００ｍｍｏｌ）を加えて５分間撹拌した後、ピリジン４．７５ｇ（６０ｍｍｏｌ）を加えて１１０℃で２時間撹拌した。
この溶液を室温に戻してから、撹拌したメタノール１６０ｍＬ中に滴下し、さらに１時間撹拌して析出した灰色粉末をろ取し、メタノール１２０ｍＬで３回洗浄後、８０℃で２時間減圧乾燥し、“ｃａｇｅ”ＣＰＤＡ−１，３−ＢＡＰＢポリイミド２．０ｇ（収率８８．３％）を得た。このポリイミドについて、1Ｈ−ＮＭＲ測定からイミド化率を算出したところ、７７．９％であった。また、ＧＰＣ測定の結果、数平均分子量（Ｍｎ）は８，２３３で、重量平均分子量（Ｍｗ）は１５，０６７であり、Ｍｗ／Ｍｎは１．８３であった。
m.p.: 268〜270 ℃【００５５】
［実施例７］“ｃａｇｅ”ＣＰＤＡ−ＤＰＰポリアミック酸およびポリイミドの合成
【化２８】
0005637132.tif 000027
【００５６】
２０℃の水浴中に設置した撹拌機付き５０ｍＬ四つ口反応フラスコに、４，４’−ジアミノ−１，５−フェノキシペンタン（ＤＰＰ）１．３９ｇ（４．８５ｍｍｏｌ）およびＮＭＰ１２．２ｇを仕込み、回転速度１８５ｒｐｍで撹拌して溶解させた。続いて、この溶液を撹拌しつつ、“ｃａｇｅ”ＣＰＤＡ１．０２ｇ（４．８５ｍｍｏｌ）を溶解させながら分割添加した。さらに、２０〜１７℃で２４時間撹拌して重合反応を行い、固形分２０質量％のポリアミック酸溶液を得た。この溶液の粘度は、５，９２０ｍＰａ・ｓであった。【００５７】
続いて、この溶液にＮＭＰ３７．４ｇを加えて固形分６質量％に調整し、無水酢酸１０．２ｇ（１００ｍｍｏｌ）を加えて５分間撹拌した後、ピリジン４．７５ｇ（６０ｍｍｏｌ）を加えて１００℃で２時間撹拌した。
このＮＭＰ溶液を室温に戻してから、撹拌したメタノール１９０ｍＬ中に滴下し、さらに１時間撹拌して析出した灰色粉末をろ取し、メタノール６０ｍＬで３回洗浄後、８０℃で２時間減圧乾燥し、紫色粒状の“ｃａｇｅ”ＣＰＤＡ−ＤＤＰポリイミド２．２７ｇ（収率９８．５％）を得た。このポリイミドについて、1Ｈ−ＮＭＲ測定からイミド化率を算出したところ９５．９％であった。また、ＧＰＣ測定の結果、数平均分子量（Ｍｎ）は２３，５６３で、重量平均分子量（Ｍｗ）は７７，０３１であり、Ｍｗ／Ｍｎは３．２７であった。
m.p.: 275〜280 ℃【００５８】
［実施例８］“ｃａｇｅ”ＣＰＤＡ−ｐ−ＰＤＡポリアミック酸およびポリイミドの合成
【化２９】
0005637132.tif 000028
【００５９】
２０℃の水浴中に設置した撹拌機付き５０ｍＬ四つ口反応フラスコに、ｐ−フェニレンジアミン（ｐ−ＰＤＡ）０．５４１ｇ（５．００ｍｍｏｌ）およびＮＭＰ８．２ｇを仕込み、回転速度１８５ｒｐｍで撹拌して溶解させた。続いて、この溶液を撹拌しつつ、“ｃａｇｅ”ＣＰＤＡ１．０５ｇ（５．００ｍｍｏｌ）を溶解させながら分割添加した。さらに、２０〜１７℃で２４時間撹拌して固形分２０質量％のポリアミック酸溶液を得た。この溶液の粘度は、１，３５５ｍＰａ・ｓであった。また、ＧＰＣ測定の結果、数平均分子量（Ｍｎ）は２８，４４８で、重量平均分子量（Ｍｗ）は９５，７７９であり、Ｍｗ／Ｍｎは３．３７であった。【００６０】
続いて、この溶液に、無水酢酸１０．２ｇ（１００ｍｍｏｌ）を加えて５分間撹拌した後、ピリジン４．７５ｇ（６０ｍｍｏｌ）を加えて１１０℃で２時間撹拌すると寒天状物が生成した。
この反応液を室温に戻してから、撹拌したメタノール１７０ｍＬ中に滴下し、寒天状物を砕きながら１時間撹拌した。析出した紫色寒天状物をろ取し、メタノール９０ｍＬで３回洗浄後、８０℃で２時間減圧乾燥し、“ｃａｇｅ”ＣＰＤＡ−ｐ−ＰＤＡポリイミド１．４８ｇ（収率１００％）を得た。このポリイミドについて、1Ｈ−ＮＭＲ測定からイミド化率を算出したところ、９３．８％であった。
m.p.: > 300 ℃【００６１】
［実施例９］“ｃａｇｅ”ＣＰＤＡ−ＤＤＥポリアミック酸およびポリイミドの合成
【化３０】
0005637132.tif 000029
【００６２】
２０℃の水浴中に設置した撹拌機付き５０ｍＬ四つ口反応フラスコに、４，４’−ジアミノジフェニルエーテル（ＤＤＥ）１．００ｇ（５．００ｍｍｏｌ）およびＮＭＰ８．３ｇを仕込み、回転速度１８５ｒｐｍで撹拌して溶解させた。続いて、この溶液を撹拌しつつ、“ｃａｇｅ”ＣＰＤＡ１．０５ｇ（５．００ｍｍｏｌ）を溶解させながら分割添加した。さらに、２０〜１７℃で１５時間撹拌すると水飴状の高粘度重合体になり撹拌軸に巻き付いたので、さらにＮＭＰ３６．８ｇを加えて５０℃で２時間撹拌して溶解させ、固形分６質量％のポリアミック酸溶液を得た。この溶液の粘度は、１１９ｍＰａ・ｓであった。また、ＧＰＣ測定の結果、数平均分子量（Ｍｎ）は５０，１２９で、重量平均分子量（Ｍｗ）は２４１，３００であり、Ｍｗ／Ｍｎは４．８１であった。【００６３】
続いて、この溶液に、無水酢酸１０．２ｇ（１００ｍｍｏｌ）を加えて５分間撹拌した後、ピリジン４．７５ｇ（６０ｍｍｏｌ）を加えて１００℃で撹拌すると、ゲル状になったので、さらに１４０℃に昇温して３時間撹拌すると均一溶液になった。
この溶液を室温に戻してから、撹拌したメタノール２２０ｍＬ中に滴下し、さらに１時間撹拌して析出した灰色粉末をろ取し、メタノール９０ｍＬで３回洗浄後、８０℃で２時間減圧乾燥し、“ｃａｇｅ”ＣＰＤＡ−ＤＤＥポリイミド１．９３ｇ（収率１００％）を得た。このポリイミドについて、1Ｈ−ＮＭＲ測定からイミド化率を算出したところ、９５．８％であった。
m.p.: > 300 ℃【００６４】
［比較例１］ＣＰＤＡ−１，３−ＢＡＰＢポリアミック酸およびポリイミドの合成
【化３１】
0005637132.tif 000030
【００６５】
２５℃の水浴中に設置した撹拌機付き５０ｍＬ四つ口反応フラスコに、１，３−ＢＡＰＢ２．７９ｇ（１０ｍｍｏｌ）およびＮＭＰ１９．６ｇを仕込み、１，３−ＢＡＰＢをＮＭＰに溶解させた。続いて、この溶液を撹拌しつつ、１，２，３，４−シクロペンタンテトラカルボン酸−１，２：３，４−二無水物（ＣＰＤＡ）２．１０ｇ（１０ｍｍｏｌ）を溶解させながら分割添加した。さらに、２５℃で２４時間撹拌して重合反応を行い、固形分２０質量％のポリアミック酸溶液を得た。この溶液にＤＭＡｃを加えて固形分８質量％に調整し、無水酢酸１０．２ｇ（１００ｍｍｏｌ）を加えて５分間撹拌した後、ピリジン７．９ｇ（１００ｍｍｏｌ）を加えて１００℃で２時間撹拌した。
この溶液を室温に戻してから、３．５容量倍の水中に滴下し、さらに３０分間撹拌して析出した白色粉末をろ取し、水で洗浄後、８０℃で２時間減圧乾燥し、ＣＰＤＡ／１，３−ＢＡＰＢポリイミド３．８ｇ（収率８３．８％）を得た。このポリイミドについて、1Ｈ−ＮＭＲ測定からイミド化率を算出したところ、９０．１％であった。また、ＧＰＣ測定の結果、数平均分子量（Ｍｎ）は２，４２１で、重量平均分子量（Ｍｗ）は３，０３０であり、Ｍｗ／Ｍｎは１．２５であった。
m.p.: 193〜195 ℃【００６６】
以上の実施例および比較例から、本発明ポリイミドはＣＰＤＡポリイミドに比較して高い分子量を有するとともに、融点がＣＰＤＡポリイミドの２００℃未満に対し、本発明ポリイミドは２６０℃以上であり、高耐熱性であることが明らかとなった。【００６７】
［ポリイミドの溶解性］
上記実施例５，６および比較例１で得られたポリイミドについて、下記表１に示される各種有機溶媒に対する溶解性を、下記手法により評価した。結果を併せて表１に示す。
〈溶解性評価法〉
各ポリイミド２ｍｇを、各有機溶媒０．２ｍＬに添加して撹拌し、２５℃（室温）で溶解したものを「◎」、８０℃（加温）で溶解したものを「○」、８０℃に加温して一部溶解したものを「△」、８０℃で不溶を「×」として評価した。
ＤＭＳＯ：ジメチルスルホオキシド、ＤＭＦ：Ｎ，Ｎ−ジメチルホルムアミド、ＴＨＦ：テトラヒドロフラン【００６８】
【表１】
0005637132.tif 000031
【００６９】
表１に示されるように、実施例５および実施例６で得られた“ｃａｇｅ”ＣＰＤＡ−１，３−ＢＡＰＢポリイミドは、比較例１のＣＰＤＡ−１，３−ＢＡＰＢポリイミドと比較すると、数平均分子量（Ｍｎ）および重量平均分子量（Ｍｗ）が高いにもかかわらず、有機溶媒に対する溶解性が高いことがわかる。
【図１】
0005637132.tif 000045
【図２】
0005637132.tif 000046
【図３】
0005637132.tif 000047
【図４】
0005637132.tif 000048
【図５】
0005637132.tif 000049
【図６】
0005637132.tif 000050